(57)【要約】【課題】半導体ウェーハの電気特性を測定するに際し、長時間にわたり表面再結合を抑制するためのパッシベーション効果を持続して測定する方法を提供する。【解決手段】  表面再結合を抑制するためのパシベーションを実施して半導体ウェーハのライフタイムを測定する方法において、半導体ウェーハ表面の自然酸化膜をフッ酸で除去し純水リンス洗浄を施した半導体ウェーハを窒素雰囲気下において反射マイクロ波光導電減衰法を用いる。【選択図】  図１
2006351594.tif 000002
【特許請求の範囲】
【請求項１】
表面再結合を抑制するためのパシベーションを実施して半導体ウェーハの電気特性を測定する方法において、半導体ウェーハ表面の自然酸化膜をフッ酸で除去し純水リンス洗浄を施した半導体ウェーハを窒素雰囲気下において測定することを特徴とする半導体ウェーハの電気特性の測定方法。
【発明の詳細な説明】
【技術分野】
【０００１】
本発明は、半導体ウェーハの電気特性の測定に係わり、特に、前処理として半導体ウェーハの表面再結合を抑制するためのパシベーションを実施して、電気特性を測定する方法に関する。
【背景技術】
【０００２】
半導体ウェーハの表面をパシベーションして電気特性を測定する方法は、半導体の製造工程で起こる不純物汚染の検出に有効であり利用されている。
【０００３】
例えば、半導体キャリアの再結合反応は重金属などの汚染に敏感に反応することから、再結合ライフタイムの測定を通して各工程のクリーンレベルの評価が可能だからである。
【０００４】
このライフタイムは、１／τ１＝１／τｂ  ＋  １／τｓで表される。τ１は一次モードライフタイムであるが、指数関数に近似可能な減衰の時定数としての測定値とみなされる。τｂはウェーハ固有のバルク再結合ライフタイムであり、結晶の欠陥と不純物の影響を受ける。τｓはウェーハ表面の再結合ライフタイムであり、ウェーハ表面の過剰キャリアが再結合するまでの時間である。
【０００５】
半導体ウェーハ表面においては、内部よりも多くの欠陥が存在し、表面準位も多様であることから、キャリアが短い時間で再結合する、いわゆる表面再結合反応がバルクでの再結合に優先して起こり、測定値に対し支配的となる。従って、測定されたライフタイムは、表面での再結合ライフタイムを表し、バルク固有のライフタイムを測定するには表面パシベーション処理が必要となる。
【０００６】
半導体ウェーハのライフタイム測定は、一般には大気中において反射マイクロ波光導電減衰法により行われている。この方法によれば、熱平衡状態の半導体ウェーハに光励起により過剰キャリアを発生させ、キャリア濃度の変化をコンダクタンスの変化としてとらえ、マイクロ波の透過量あるいは反射量の時間変化を検出する事によりライフタイムを評価する。
【０００７】
光励起の手段として一般にはレーザを照射するが、この方法だと、半導体表面近傍の深さ３０μｍ程度の領域に過剰キャリアが発生するため、検出される反射強度は、照射後特に初期ほど表面再結合の影響を強く受け、測定値がほとんど試料表面のライフタイムに起因して、目的とする半導体バルクのライフタイムを反映しないことも起こり得る。
【０００８】
表面再結合速度を抑制するため、パシベーション処理として熱酸化膜を形成することが広く行われている。これは、０．５ｍｍ厚以上の試料で数ｍｓまでの再結合ライフタイムを測定するための前処理として適用され、低界面準位密度（Ｄｉｔ＜１０１０／ｃｍ２・ｅＶ）の酸化膜を形成するような高温酸化（９５０℃〜１０５０℃）によってパシベーションを行う。この場合、酸化条件が高温であるため、再結合ライフタイムに影響を与えるほどの酸素析出物が形成されないようにし、また金属不純物が混入しないように注意する必要がある。金属不純物の混入防止のためには、酸化前には試料表面上の金属不純物を十分除去しうる洗浄をし、酸化熱処理炉や治具は十分に清浄でなければならない。
【０００９】
しかし、熱酸化膜を形成した状態で測定すると、一次モードライフタイムは酸化膜の電荷の変化や酸化膜と半導体基板の界面状態などの影響を受けやすく、バルクのライフタイムに影響を与えない不純物が酸化によって影響するようになることがある。これは、熱酸化により形成される酸化膜に金属など微量元素が取込まれるためである。
【００１０】
このように微量元素によって酸化膜の性質も変わるので、パシベーション膜として信頼できることが難しいのも事実である。半導体製造プロセスの各工程おける重金属などの汚染評価を目的に測定する場合は、特に問題となる。
【００１１】
このような熱酸化処理の欠点を解消する方法として、ヨウ素を溶解した有機溶液に試料を浸漬してライフタイム測定を行うケミカルパシベーションが提案されている。ケミカルパシベーション処理は電解溶液処理とも呼ばれているが、その方法によれば、まず酸化膜を稀フッ酸溶液で取り除き、そのあと、０．５ｍｍ厚以上の試料で再結合ライフタイムを測定するために、ヨウ素エタノール溶液を含むプラスチックの袋又は容器に試料を挿入し、試料表面を溶液の薄い膜で覆うようにして測定する。この電解溶液処理は、試料を溶液に浸して袋に入れるという点で破壊検査の一つであるが、使用した溶液が装置を汚染し腐食して故障の原因となった例もある。
【００１２】
フッ酸水溶液で洗浄しウェーハ表面の酸化膜を除去したあと、純水でリンスして乾燥し、直ちにマイクロ波とレーザを照射してライフタイムを測定する方法が、バルク再結合ライフタイムを評価するには最良であるが、乾燥後速やかに酸素の吸着が進み表面準位の変化が急であるため、時間の経過に従い安定した測定値が得られない。つまり、一次モードライフタイムの経時変化が大きく信頼性ある値を得ることが難しいのである。
【００１３】
そこで、近年では、表面再結合を抑制するための具体例としてワックス叉は樹脂にて半導体ウェーハの表面をコーティングしたケミカルパシベーションが提案されている。（例えば特許文献１参照）
更に、オゾン雰囲気中に半導体ウェーハを置き、自然酸化膜の成長を防ぐケミカルパシベーションが提案されている。（例えば特許文献２参照）
更に、フッ化水素蒸気雰囲気中に半導体ウェーハを置いたケミカルパシベーションが提案されている。（例えば特許文献３参照）
しかしながら、上記方法は煩雑で特殊な装置を必要とする欠点がある。
【特許文献１】特開２００２−１７６０８６号
【特許文献２】特開平５−１２９４０２号
【特許文献３】特開平６−２８３５８４号
【発明の開示】
【発明が解決しようとする課題】
【００１４】
以上の事情に鑑み、本発明は、半導体ウェーハの電気特性を測定する際に、パッシベーション効果を長時間にわたり安定して持続し、正確な電気特性を測定する方法を提供することを目的とするものである。
【課題を解決するための手段】
【００１５】
本発明は、上記課題を解決するためになされたものであり、表面再結合を抑制するためのパシベーションを実施して半導体ウェーハの電気特性を測定する方法において、半導体ウェーハ表面の自然酸化膜をフッ酸で除去し純水リンス洗浄を施した半導体ウェーハを窒素雰囲気下において測定することを特徴としている。
【発明の効果】
【００１６】
この発明によれば、半導体ウェーハ表面が水素基で処理されたパシベーションの効果を長時間安定して保持させる事が可能となる結果、キャリアの表面再結合を抑制して半導体ウェーハの電気特性を安定してバラツキがなく信頼できる値を測定することができる。
【発明を実施するための最良の形態】
【００１７】
以下、この発明に係わる好適な例として、反射マイクロ波光導電減衰法によるライフタイムの測定について説明する。
【００１８】
ライフタイムの測定値は、ウェーハバルクの特性、表面状態、前工程の履歴、測定環境、汚染など予想外因子の影響を受けて変動しやすく、誤差が大きく現出する特性であるから、供試する試料は、半導体電子産業用として通常用いられる高品質のシリコン単結晶から切出され、表面が化学的・機械的に鏡面研磨またはエッチング仕上げされたシリコンウェーハが好ましい。
【００１９】
また、供試ウェーハの抵抗率が小さいと、マイクロ波の反射量が大きくなり、測定のダイナミックレンジの関係から測定誤差の拡張が危惧されることがあるので、１０Ω・ｃｍ以上であることが好ましい。
【００２０】
このような仕様のウェーハに表面パシベーション処理として、フッ酸濃度が５％の水溶液に常温で数分間浸漬したあと、純水にさらに数分間浸漬し、純粋な窒素気流中に数分間さらして乾燥する。
【００２１】
この後、窒素供給器４により窒素雰囲気となっている図１に示す測定チャンバー１０内の測定ステージ２に半導体ウェーハが直ちに設置される。パルス光照射部にあるガンダイオード６からマイクロ波が発振され、サーキュレータ５を介して導波管３により半導体ウェーハ１に照射される。
【００２２】
半導体ウェーハ１からの反射波は、導波管３とサーキュレータ５を介してマイクロ波検出器７に導入され、解析部９に伝達される。次に、パルス駆動のレーザダイオード８を光源として半導体ウェーハ１にレーザ光を注入する。
【００２３】
パルス駆動のレーザダイオード８は、波長が９００〜１１００ｎｍのレーザを有するユニットである。通常は波長９０４ｎｍのレーザを用いる。パルス幅を２００ｎｓｅｃ以下、注入格子密度を２．５×１０１５／ｃｍ２以下とする。
【００２４】
マイクロ波検出器７は、周波数が１０±０．５ＧＨｚのマイクロ波と試料表面での反射パワーを測定するユニットである。測定ステージ２は、パルス光源に対して希望のＸ，Ｙ位置に試料を保持するユニットである。
【００２５】
解析部９は、図示しないが、信号処理部とディスプレイユニツトを有する。最小サンプリング時間を２５ｎｓｅｃ以下とする。信号処理部では、コンピュータを用いて試料のローディング／アンローディング、ステージ移動、パルス光源および検出機の操作、減衰信号の解析、データの統計解析、データの記録と保管、結果の印刷またはプロットを制御できるようになっている。
【００２６】
測定環境について述べる。測定装置を湿度７０％以下、気圧８６０〜１０６０ｈＰａの環境に設置する。
【００２７】
なお、チャンバーに導入する窒素ガスの純度を９９．９９％以上とする。
【００２８】
ウェーハ１の測定位置にパルス光とマイクロ波が照射されるように測定ステージ２を調整し、マイクロ波の照射に続き、解析部９ではウェーハ１により反射されたマイクロ波のパワーをサンプリングして解析部９の記録装置に取込んでいる。すなわち、ウェーハ１から反射してくるマイクロ波の出力がコンダクタンスに依存することを利用して、マイクロ波の反射出力の変化を検出することにより光励起直後からの過剰キャリア濃度の変化を捉えて実効的ライフタイムを求める。
【００２９】
解析部９の記録装置に取込まれた反射マイクロ波のパワーの変化から再結合ライフタイム値を求める。つまり、光パルスにより過剰キャリアがウェーハ中に注入された瞬間をピークにして、その後、反射マイクロ波強度は減衰曲線を描いて減少するが、減少が指数関数とみなせる変化部分から求めた減衰の時定数を一次モードライフタイムとする。
【００３０】
半導体ウェーハ１に本発明にもとづく測定方法を適用することによって、過剰キャリアが注入されたあとの表面再結合反応を抑制することが可能となる。その結果、一次モードライフタイム測定値に経時変化によるバラツキが減少し、バルク再結合ライフタイムの信頼できる値が得られる。
【実施例】
【００３１】
以下、この発明にもとづく酸化水素によるパシベーションの方法とそのパシベーション効果を長時間持続してライフタイムを測定した結果を具体的に説明するが、本発明は下記実施例により限定されるものではない。
【００３２】
測定実施に使用した半導体ウェーハ１は、上記した仕様を満たすものであるが、具体的にはＣＺ法で製造したＰ型の結晶方位が（１００）面で抵抗率が約１０Ω・ｃｍの酸素濃度が１４×１０１７／ｃｍ３の半導体ウェーハである。
【００３３】
この半導体ウェーハをＳＣ−１洗浄したあと、５％フッ酸水溶液に数分間浸漬して純水でリンスし、表面を酸化水素によるパシベーション化した。さらに窒素気流中に５分間保持乾燥してパシベーション効果を安定化した。これらの半導体ウェーハ１を直ちに窒素供給器４により窒素雰囲気となっているチャンバー１０内の測定ステージ２に設置した。
【００３４】
パシベーション処理後の経過時間に対するライフタイム測定値の変化を調べるため、０．５時間〜１２時間保管したあと、測定を開始した。
【００３５】
一方、比較例として、同じ仕様の半導体ウェーハをＳＣ−１洗浄したあと、フッ酸水溶液浸漬と純水リンスを施し、大気解放の状態で０．５時間〜１２時間放置してからライフタイムを測定した。測定に際しては、チャンバー１０内をやはり大気雰囲気とした。
【００３６】
実施例と比較例にもとづき、ウェーハ１のパシベーション条件とライフタイム測定を図２に示す。
【００３７】
測定結果は、パシベーション処理後の経過時間に対して、空気中で保管された場合は、ライフタイム測定値は低下したが、本発明にもとづき窒素雰囲気で保管された場合、１２時間までほぼ一定であった。すなわち、本発明によれば、１２時間まで安定したライフタイムの測定が可能である事がわかる。
【図面の簡単な説明】
【００３８】
【図１】半導体ウェーハのライフタイム測定装置におけるレーザ照射系パーツの配置例を示す。
【図２】本発明にもとづく実施例と比較例において、異なるパシベーション処理の半導体ウェーハを所定時間放置してからライフタイムを測定した値を示す。
【符号の説明】
【００３９】
１  半導体ウェーハ
２  測定ステージ
３  導波管
４  窒素供給器
５  サーキュレータ
６  ガンダイオード
７  マイクロ波検出器
８  レーザダイオード
９  解析部
【図１】
2006351594.tif 000003
【図２】
2006351594.tif 000004